(57)【特許請求の範囲】
【請求項１】
リング保持部と、釣竿に装着される固定部とを具備し、繊維強化プリプレグによって構成されるフレームを有する釣糸ガイドを製造する方法であって、
マトリックス樹脂が熱可塑性樹脂である繊維強化プリプレグを積層した積層材を金型にセットし、加圧、固定して平面状部を有する前記フレームの外形状を形成する一次加工処理と、
前記一次加工処理した積層材を前記金型とは別の金型にセットし、前記マトリックス樹脂が可塑状態となる温度で加熱、加圧してフレーム細部に形状変化を施して前記平面状部の延出方向に対して交差する加工処理面を形成し、常温で硬化させる二次加工処理と、
を有し、
前記積層材からフレームの切り出しを、前記二次加工処理の前、又は後に実行することを特徴とする釣糸ガイドの製造方法。
【請求項２】
リング保持部と、釣竿に装着される固定部とを具備し、繊維強化プリプレグによって構成されるフレームを有する釣糸ガイドを製造する方法であって、
マトリックス樹脂が熱硬化性樹脂である繊維強化プリプレグを積層した積層材を金型にセットし、未硬化状態となるように加熱、加圧、固定して平面状部を有する前記フレームの外形状を形成する一次加工処理と、
前記一次加工処理した積層材を前記金型とは別の金型にセットして、前記未硬化状態の加熱温度以上の高い温度で加熱、加圧してフレーム細部に形状変化を施して前記平面状部の延出方向に対して交差する加工処理面を形成し完全硬化させる二次加工処理と、
を有し、
前記積層材からフレームの切り出しを、前記二次加工処理の前、又は後に実行することを特徴とする釣糸ガイドの製造方法。
【請求項３】
前記二次加工処理が終了した後の所定形状に形成したフレームの繊維強化プリプレグの積層構造は、平面状部における強化繊維の方向と積層した層の配置が、一次加工処理時の積層材における強化繊維の方向と積層した層の配置と同じとなるように、前記二次加工処理を施すことを特徴とする請求項１又は２に記載の釣糸ガイドの製造方法。
【請求項４】
前記請求項１から３のいずれか１項に記載の製造方法によって製造されることを特徴とする釣糸ガイド。
【請求項５】
前記二次加工処理によって形成される加工処理面は、前記平面状部の延出方向に対して交差する平面、屈曲面、湾曲面のいずれかの形状特徴を一つ以上備えていることを特徴とする請求項４に記載の釣糸ガイド。
【発明の詳細な説明】
【技術分野】
【０００１】
本発明は、釣竿に装着されて釣糸を案内する釣糸ガイド、及びそのような釣糸ガイドの製造方法に関する。
【背景技術】
【０００２】
従来、上記した釣糸ガイドは、釣竿の外周面に装着されるフレームと、フレームに止着され、実際に釣糸が挿通されるガイドリングとを備えた構成となっている。前記フレームは、例えば、特許文献１に記載されているように、ステンレスやチタン等の金属製の板材料をプレス加工することで一体形成するのが一般的となっており、フレームには、釣糸を挿通させるガイドリングを保持するためのリング保持部と、釣竿の外表面に装着するための固定部が一体形成されている。
【０００３】
また、本発明者は、先の出願（特許文献２）において、釣糸ガイドを繊維強化樹脂によって形成することを提案している。この先行技術では、繊維強化プリプレグを屈曲状態にして金型に設置し、その後、加熱硬化することで釣糸ガイドの形状に対応する屈曲した板状体を形成し、この板状体からフレーム部分を切り出すことで釣糸ガイドのフレーム部分を形成するようにしている。
【先行技術文献】
【特許文献】
【０００４】
【特許文献１】特開２００６−３４０６６１号
【特許文献２】特願２００９−８３１７８号
【発明の概要】
【発明が解決しようとする課題】
【０００５】
上記した特許文献１に開示されている釣糸ガイドでは、フレームが金属材料で形成されているため、重量が重くなると共に撓み性も悪く、釣竿の性能の向上を図る上でネックとなっている。例えば、より軽量化が要求される釣竿では、上記したような釣糸ガイドを軸長方向に沿って多数装着すると、所望の性能が発揮できなくなってしまう。そこで、上記した特許文献２で提案した釣糸ガイドによれば、釣糸ガイドのフレームが繊維強化樹脂（例えば、ＦＲＰ又はＦＲＴＰ）によって形成されるため、そのような問題点を解決することが可能となる。
【０００６】
ところで、特許文献２の実施例１で提案されている釣糸ガイドでは、板状体から釣糸ガイドのフレームを形成することから、その表面が平面状となってしまい、外観の面において更に改良する余地がある。すなわち、特許文献１に開示されているフレームと同様、屈曲形成されてはいるものの、それぞれの表面の延出方向を考慮すると、全て平面状部となっており、更に、切り出して形成されるフレームの縁部については、その平面状部に対して垂直方向に切り出されることから、フレーム表面における方向性が乏しく、外観形状を考慮すると改良する余地がある。
【０００７】
本発明は、上記した問題に着目してなされたものであり、軽量化、及び強度の向上が図れると共に、外観形状が良好な繊維強化樹脂製の釣糸ガイド、及びそのような釣糸ガイドの製造方法を提供することを目的とする。
【課題を解決するための手段】
【０００８】
上記した目的を達成するために、本発明は、リング保持部と、釣竿に装着される固定部とを具備し、繊維強化プリプレグによって構成されるフレームを有する釣糸ガイドを製造する方法であって、繊維強化プリプレグを積層した積層材を金型にセットし、加圧、固定して平面状部を有する前記フレームの外形状を形成する一次加工処理と、前記一次加工処理した積層材を前記金型とは別の金型にセットし、加熱してフレーム細部に形状変化を施して前記平面状部の延出方向に対して交差する加工処理面を形成する二次加工処理と、を有し、前記積層材からフレームの切り出しを、前記二次加工処理の前、又は後に実行することを特徴とする。
【０００９】
上記した構成の釣糸ガイドの製造方法によれば、一次加工処理において、フレームの外形状を特定し、その後、さらに積層材を加熱して二次加工処理を施すことにより、フレームの部分的な形状や、細部の形状調整を精度良く行うことが可能となり、これにより、軽量化、及び強度の向上が図れると共に、質感の向上した釣糸ガイドが得られる。なお、積層材からのフレームの切り出しは、一次加工処理時に行い、切り出された状態のフレームに対して二次加工処理を実施しても良いし、一次加工処理に引き続いて二次加工処理を行い、その後、フレームの切り出し処理を行うようにしても良い。また、前記繊維強化プリプレグは、強化繊維に熱可塑性樹脂を含浸したもの、或いは、強化繊維に熱硬化性樹脂を含浸したものであっても良い。
【００１０】
また、上記した目的を達成するために、本発明は、上記した製造方法によって製造される釣糸ガイドを提供する。
【００１１】
上記した構成の釣糸ガイドでは、釣糸ガイドのフレーム部分が、繊維強化プリプレグによって構成されるため、軽量で高強度の釣糸ガイドが得られる。また、フレームには、例えば、板状体を切り出した際に形成される平面状部に加え、所望の位置に、その平面状部を含む延出方向に対して交差する方向となる加工処理面が形成されるため、フレーム全体の外観が向上した釣糸ガイドとなる。
【発明の効果】
【００１２】
本発明によれば、軽量化、及び強度の向上が図れると共に、外観形状が良好な繊維強化樹脂製の釣糸ガイド、及びそのような釣糸ガイドの製造方法が得られる。
【図面の簡単な説明】
【００１３】
【図１】本発明に係る釣糸ガイドが装着される釣竿の一例を示す図。
【図２】釣糸ガイドの第１の実施形態を示す斜視図。
【図３】図２に示す釣糸ガイドの正面図。
【図４】図２に示す釣糸ガイドの縦断面図。
【図５】図３のＡ−Ａ線に沿った断面図。
【図６】図３のＢ−Ｂ線に沿った断面図。
【図７】図３のＣ−Ｃ線に沿った断面図。
【図８】（ａ）及び（ｂ）は、それぞれ図６に示した支脚部の変形例を示す断面図。
【図９】リング保持部におけるガイドリングを装着する部分の拡大断面図。
【図１０】フレームを形成するプリプレグの積層構造を示す図。
【図１１】一次加工処理で形成されるフレームを形成する板状体を示す斜視図。
【図１２】図１１に示す板状体を形成する金型の概略構成を示す図。
【図１３】板状体からフレーム部分を切り出す状態を説明する図。
【図１４】二次加工処理で用いられる金型の概略構成を示す図。
【図１５】支脚部の左右脚に対して二次加工処理を行うことを説明する図。
【図１６】支脚部に対して二次加工処理を行うことを説明する図。
【図１７】本発明に係る釣糸ガイドの第２の実施形態を示す側面図。
【図１８】本発明に係る釣糸ガイドの第３の実施形態を示す斜視図。
【発明を実施するための形態】
【００１４】
以下、図面を参照しながら、本発明に係る釣糸ガイド、及びその製造方法の実施形態について説明する。
【００１５】
図１は、本発明に係る釣糸ガイドが装着される釣竿の一例を示す図である。釣竿１は、複数の竿杆２を継合することで構成されており、基端側に図示しない魚釣用リールが装着されるリールシート５が設けられ、各竿杆には、所定間隔をおいて、魚釣用リールから繰り出される釣糸を案内する釣糸ガイド１０が装着されている。この場合、釣糸ガイド１０は、後述する釣糸固定部を竿杆表面に載置し、糸巻き、接着などによって装着される。なお、釣糸ガイドについては、竿杆に対して固定される、いわゆる固定ガイドとして構成されていても良いし、竿杆に沿って摺動可能な遊動ガイドとして構成されていても良い。また、釣竿については、１本竿、並継竿、振り出し竿など、その構成については、特に限定されることはなく、さらに、本実施形態の釣糸ガイドは、中通式の釣竿の導入ガイド部分、トップガイド部分についても適用することが可能である。
【００１６】
次に、図２から図９を参照して、図１に示した釣竿に装着される釣糸ガイドの構成について説明する。なお、これらの図において、図２は、釣糸ガイドの第１の実施形態を示す斜視図、図３は、図２に示す釣糸ガイドの正面図、図４は、図２に示す釣糸ガイドの縦断面図、図５は、図３のＡ−Ａ線に沿った断面図、図６は、図３のＢ−Ｂ線に沿った断面図、図７は、図３のＣ−Ｃ線に沿った断面図、図８（ａ）及び（ｂ）は、それぞれ図６に示した支脚部の変形例を示す断面図、そして、図９は、リング保持部におけるガイドリングを装着する部分の拡大断面図である。また、図４において、Ｄ１方向が前方側（穂先側）、Ｄ２方向が後方側（元竿側）となる。
【００１７】
釣糸ガイド１０は、強化繊維に合成樹脂を含浸した繊維強化プリプレグ（以下、プリプレグと称する）によって形成されたフレーム１２を備えている（プリプレグの構成、及びフレームの詳細な製造方法については後述する）。このフレーム１２は、図１に示す釣竿（竿杆２）の外表面に装着される固定部１５と、釣糸が挿通されるガイドリング４０が取り付けられるリング保持部１７と、リング保持部１７と固定部１５との間を連結する支脚部１８とを具備している。なお、プリプレグを構成する合成樹脂は、後述するように、熱可塑性（ＦＲＴＰ）のものであっても良いし、熱硬化性（ＦＲＰ）のものであっても良い。
【００１８】
前記固定部１５は、フレームの下端において、釣竿の表面に固定される部位（足部とも称される）であり、本実施形態では軸長方向に延び、その裏側の当接面１５ａが釣竿の表面に載置した状態で、糸止め、接着等によって固定される板状片で形成されている。
【００１９】
前記リング保持部１７は、釣竿の表面から離間した状態で釣糸を案内させるべく、ガイドリング４０を止着させる部位である。リング保持部１７には、ガイドリング４０を嵌入、固定させるための開口１７ａが形成されており、全体として略円形の外形状を備えている。この場合、開口１７ａに嵌入されるガイドリング４０は、リング状に構成され、その内周面である釣糸案内面４０ａ部分での摺動抵抗が小さい部材、例えば、チタン、アルミ、ＳＵＳ、セラミックス等によって形成されている。このガイドリング４０は、フレーム１２が前記プリプレグによって一体形成された後、リング保持部１７の開口１７ａに対して嵌入、固定される。なお、「リング保持部」とは、上記したガイドリング４０を装着して釣糸を案内する他、ガイドリングを装着することなく、開口１７ａで直接、釣糸を案内する構成も含む。
【００２０】
また、前記支脚部１８は、リング保持部１７（ガイドリング４０）を釣竿の表面から離間させるように、固定部１５とリング保持部１７とを連結する部位である。この場合、釣糸ガイドの構成によっては、支脚部を形成することなく、リング保持部の部分に、そのまま固定部１５を形成した構成であっても良い。また、本実施形態の支脚部１８は、上方に移行するに従って次第に幅広となっており、前記された略円形のリング保持部１７に一体的に連結される。この場合、図に示すように、支脚部１８には、軽量化を図るために、開口（肉抜き）１８ａを形成しておいても良い。
【００２１】
本実施形態のフレーム１２は、後述するように、板状体を切り出すことで形成される。フレーム１２は、遊動ガイドに適用できるように、単なる平板状に形成されていても良いし、図に示すように、固定部１５とリング保持部１７との間に支脚部を形成することで屈曲部を有する構造としても良い。フレームに屈曲部を形成するのであれば、後述するように、予め、平板状の板状体に対して、対応する領域を屈曲させて屈曲部を形成しておけば良く、本実施形態では、固定部１５と支脚部１８との間の境界部分に第１屈曲部１９が形成されており、支脚部１８のリング保持部１７側に、第１屈曲部よりも緩やかに屈曲した第２屈曲部２０が形成されている。
【００２２】
フレーム１２に、上記したような屈曲部を形成する場合、特に、支脚部１８に第２屈曲部２０を形成しておくことで、フレーム全体として、屈曲させることによる曲げ角度を段階的に設定することが可能となり、応力集中を分散させて強度を向上することが可能となる。
【００２３】
前記フレーム１２は、後述するように、板状体に形成されたプリプレグの積層材から切り出しすることで形成されるため、そのフレームは、板状体の表面となる平面状部を有することとなる。この平面状部とは、後述する二次加工処理によって形成される加工処理面を除く平面形状の部分を意味しており、本実施形態では、板状体の表面によって形成される部位である。このため、上記した固定部１５、リング保持部１７、及びそれらの間に支脚部１８を形成すべく板状体を屈曲させても、各部位の表面は、そのまま平面状となっており、この部分は「平面状部」となる。
【００２４】
本発明では、プリプレグに対してフレームの外形状を形成する一次加工を施した後に、更に、所望の平面状部位に対して二次加工処理（加熱して形状変化させる加工処理）を施して、その平面状部位の延出方向に対して交差する加工処理面を形成することに特徴がある。すなわち、このような二次加工処理を施すことで、フレームには、例えば、平面状部が所定角度傾斜したり、断面形状が山形又は弧状で長さ方向に沿って延びる平面状部が形成されたり、平面な部分を残した状態で部分的に凹部や凸部が形成されるようになる。このような二次加工処理によって形成される加工処理面は、適所にテーパを形成したり、絞りを形成したり、面取りを形成する等、平面状部に対して屈曲した屈曲面（平面状、湾曲状、これらの複合面を含む）を形成し、これにより、フレーム全体としてみた場合、平坦的な外観ではなく、立体的な外観とすることが可能となる。
【００２５】
ここで、本実施形態のフレーム１２において、二次加工処理によって形成される加工処理面について具体的に説明する。
【００２６】
図５は、図３のＡ−Ａ線に沿った断面図である。上記したように、リング保持部１７には、ガイドリング４０を固定する開口１７ａが形成されており、図５において、軸Ｘを含む面が平面状部となる。すなわち、リング保持部１７の穂先側及び元竿側の表面部は、一次加工処理によって形成される平面状部であり、切り出し加工によって開口１７ａが形成される。この場合、ガイドリング４０が装着される内面部分については、二次加工処理によって絞り加工処理面が形成されていても良い（図９参照）。
【００２７】
図６は、図３のＢ−Ｂ線に沿った断面図である。上記したように支脚部１８には開口１８ａが形成されることから、支脚部１８は、左脚１８ｂと右脚１８ｃとで構成される。この場合、左脚と右脚の形状は、内側の開口側が前方（穂先側）Ｄ１に突出するように形成される。すなわち、図６において、軸Ｘを含む面が平面状部となるが、このような平面状部に対して、左脚１８ｂ，右脚１８ｃは、傾斜角θで内側の開口側が前方に突出するような平面状の傾斜面を有するように二次加工処理される。
【００２８】
図７は、図３のＣ−Ｃ線に沿った断面図である。上記したように、支脚部１８には、開口１８ａが形成されるものの、その下方側は、左脚１８ｂと右脚１８ｃが一体化される部分となる。この一体化される部分いついては、中心側が前方Ｄ１に突出するように、断面Ｖ字形状に形成される。すなわち、図７においても、軸Ｘを含む面が平面状部となるが、このような平面状部に対して、平面状の複合面１８ｄ，１８ｅを有するように二次加工処理される。
【００２９】
なお、上記した加工処理面は、一例を示したものであり、種々変形することが可能である。例えば、左脚１８ｂ，１８ｃについては、図８（ａ）に示すように、軸Ｘ上に曲率半径の中心を存在させて湾曲させたり、図８（ｂ）に示すように、各脚をＶ字型に屈曲させるなど、適宜変形することが可能である。なお、この場合、湾曲をきつくしたり、Ｖ字の屈曲角度を大きくし過ぎると、二次加工処理後に強化繊維が蛇行するなど、強度低下する可能性もあるため、加工処理面については、大きく湾曲させたり、大きく屈曲させない方が好ましい。具体的には、湾曲面の場合、強化繊維の直径の５倍以上、好ましくは１０倍以上の半径で強化繊維が折り曲がり、方向変化するように形成することが好ましい。また、屈曲面にするのであれば、屈曲させる角度が９０°以下（好ましくは、図８（ｂ）で示す角度αが６０°以下（ただし５°以上とする））の範囲で二次加工することが好ましい。さらに、折り曲げ部分を形成するのであれば、平面状（二次加工前の平面と繊維方向および積層状態を維持した状態の平面状）の面をサイドに形成することが好ましい。
【００３０】
また、表面層については、上記した二次加工処理をしても、一次加工処理時と同じ積層状態となっており、例えば、平織り、朱子折り、三軸織りの外観を備えている。具体的には、図９に示すように、リング保持部１７の穂先側及び元竿側の表面部は、上記したように、一次加工処理によって平面状部が形成され、かつ切り出し加工によって開口１７ａが形成されるが、ガイドリング４０が装着される内面部分については、二次加工処理によって、平面状部から釣糸挿通方向に沿って屈曲される加工処理面１７ｄが形成されていても良い。この場合、リング保持部１７の積層状態と加工処理面１７ｄにおける積層状態は、同じとなるように二次加工処理を施すことが好ましい。
【００３１】
また、折り曲げ部（図２及び図３において符号Ｐで示す位置）等、強化繊維が急角度で変化する部分については、破損などが生じ易いことから、長さ方向に沿うように形成しないことが好ましい。仮に形成せざるを得ない場合は、その部分の肉厚又は断面積を、例えば、補強層を配置する等して、その前後の部分よりも１．３倍以上、好ましくは１．５倍以上大きくするのが良い（ただし、３倍以上にする必要はない）。
【００３２】
次に、上記したような形態のフレーム１２を形成する方法について説明する。最初に、図１０から図１３を参照して一次加工処理の全体的な工程について説明し、次に、二次加工処理の工程、及びプリプレグの積層状態や強化繊維の配列状態について説明する。
【００３３】
上記したように、フレーム１２は、強化繊維に合成樹脂を含浸したプリプレグによって形成される。この場合、プリプレグは、例えば、炭素繊維、ガラス繊維、アラミド繊維などの強化繊維が所定の方向に引き揃えられた状態、或いは編成されたシート状に構成されており、熱可塑性樹脂（例えば、ナイロン、ポリプロピレン、ポリフェニルサルファイド、熱可塑ポリウレタン）や、熱硬化性樹脂（例えば、エポキシ樹脂、フェノール樹脂、ポリエステル樹脂）をマトリックス樹脂として含浸した構成となっている。前記マトリックス樹脂は、常温で、未硬化状態、半硬化状態、硬化状態のいずれの状態であっても良い。なお、二次加工処理を施すに際しては、熱可塑性樹脂の場合と、熱硬化性樹脂の場合とでは、その処理工程が異なる。
【００３４】
最初に熱可塑性樹脂のプリプレグによる積層材について説明する。  
まず、上記したようなプリプレグを所定形状に裁断し、これを複数層となるように重ね合わせて積層材を形成する。図１０は、７枚のプリプレグを積層した板状の積層材３０を示している（プリプレグを積層して形成される繊維強化樹脂層が、それぞれ符号３０ａ〜３０ｄで示されている；同一のプリプレグについては同一の参照符号が付されている）。この場合、重ね合わせるプリプレグの枚数（層数）や、個々のプリプレグの構成については特に限定されることはないが、上記したように、フレーム１２に屈曲部１９，２０を形成すること、使用時においてフレーム１２には負荷が加わること、装着される釣竿の特性や装着部分、更には、二次加工処理によって形成する加工処理面の形状等を考慮し、プリプレグの種類や重ねる条件が任意に調整される。
【００３５】
なお、前記積層材３０については、板状（単純な平板形状の他、例えば、Ｔ字状、Ｙ字状、Ｈ字状の形状であっても良い）や、管状（中空の円筒形や楕円形等）など、切り出した後のフレームの狙いの形状によって任意の形状にすることが可能である。
【００３６】
上記のように積層されるプリプレグに対して一次加工処理が施される。この一次加工処理では、まず、図１２に示すような金型５０にセットされる。本実施形態の金型５０は、上下に型割りされる上型５１と下型５２によって構成されており、積層されたプリプレグ（積層材３０）は、下型５２の所定位置にセットされる。上型５１と下型５２との間には、積層材３０がセットされる位置に応じて空洞部５０ａが形成されており、その表面領域には、離型剤がコーティングされている。
【００３７】
上記金型５０を構成する上型５１は凹状、下型５２は凸状に構成されており、両者を押圧した際に、上記した固定部１５、リング保持部１７、及び支脚部１８を有するフレーム１２が形成されるように、両者の間に前記空洞部（この空洞部については、フレーム１２の肉厚に対応している）５０ａが形成されている。そして、下型５２には、前記積層材３０を載置した際、上記した屈曲部１９，２０に対応する位置に、屈曲形成凸部５２ａ，５２ｂが形成され、上型５１には、屈曲形成凸部５２ａ，５２ｂに対応して屈曲形成凹部５１ａ，５１ｂが形成されている。
【００３８】
なお、前記積層材３０は、一度に全体を重ね合わせた状態で下型にセットしても良いし、１枚ずつセットする等、複数回に分けて積層しても良い。このように複数回に分けることにより、強化繊維の動きを少なくして、精度良く下型５２の所定位置にセットすることもできる。本実施形態では、上記のように、金型５０を上下割りにしているため、積層材３０は下型５２に載置して、金型の形状に合わせて所定形状に保持する。もちろん、金型については、一例を示したに過ぎず、型割りの方向については、左右方向としたり、傾斜方向にする等、任意の形態にすることが可能である。
【００３９】
そして、積層材３０を下型５２にセットした後、載置材３０を加圧し固定する。この加圧、固定時では、マトリックス樹脂の可塑温度（材料に依存するが摂氏１４０℃〜６００℃）に加熱する。加圧、固定については、上型５１によって締め付けしても良いし、手や押圧具で押し付けても良い。この段階で、前記屈曲部を含め、成形後のフレーム形状に相当する形が保持される。
【００４０】
なお、上記した屈曲部を金型５０で押えて加熱するときに、その屈曲部は、その前後の領域よりも相対的に強く加圧することが好ましい。このように、屈曲部の領域を強く加圧することで、成形されたフレームの屈曲部（１９，２０）のボイドを防止することができ、強度の向上、及び安定化が図れるようになる。また、これに伴い、成形されたフレーム１２の屈曲部１９，２０は、その前後の領域（固定部や支脚部）よりも繊維比率を高くすることができるので、破損等しやすい屈曲部を強化することが可能となる。
【００４１】
図１１は、プリプレグを積層した平板状の板状体（積層材３０）が、上記した一次加工処理によって加圧、加熱処理された後、常温で硬化させた状態（フレーム１２の外形状を構成する板状体３０Ａ）を示している。この場合、前記フレーム１２については、形成された板状体３０Ａから複数個、切り出されることとなるが、この切り出し処理については、以下の二次加工処理の前の段階で行っても良いし、二次加工処理が終わった段階で行っても良い。
【００４２】
ここで、形成された板状体３０Ａから、個々のフレームを切り出す処理について説明する。  
上記したように、積層材３０を金型で加熱処理した後、取り出すと屈曲部１９，２０が形成された板状体３０Ａとなっている。この板状体３０Ａに対し、プレス加工による切り出し、液体（ウォータージェット等）による切り出し、或いは刃具（エンドミル等）による切り出し等、任意の方法を採用することで、図１３に示すように、１枚の板状体３０Ａから複数のフレーム１２を切り出すことが可能となり、軽量で高強度の釣糸ガイドを効率良く製造することが可能となる。
【００４３】
なお、この切り出し処理時において、フレーム１２の基本的な外形状、すなわち、開口１７ａを有するリング保持部１７、開口１８ａを有する支脚部１８等を同時に形成することが好ましいが、これらを別々の工程で形成しても良い。また、前記板状体３０Ａを形成するための積層材３０に関しては、一枚の単純な平面形状に限らず、積層厚さを位置によって変化させたり、板状部分が複数方向に延びる形状（Ｔ字形状や逆Ｙ字形状等）としたり、曲面形状を含んでいたり、更には、複数の板状の部分が組み合わされていても良い。
【００４４】
上記したように、切り出された個々のフレーム１２、或いは切り出し処理が成される前の板状体３０Ａに対して、上述した加工処理面を形成すべく、二次加工処理が施される。以下、図１４から図１６を参照して、図６及び図７に示した加工処理面を形成する工程について説明する。なお、板状体３０Ａに対して二次加工処理を施しても良いが、以下においては、一次加工が終了し、板状体３０Ａから切り出された１つのフレーム１２に対して二次加工処理を行うものとして説明する。
【００４５】
二次加工処理では、フレーム１２（板状体３０Ａ）が、図１４に示すような金型６０にセットされる。この金型６０は、上記した金型５０と同様、上下に型割りされる上型６１と下型６２によって構成されており、所定の位置に加工処理面が形成されるように、凹凸が形成されている。具体的には、上型６１と下型６２との間には、フレーム１２がセットされる空洞部６０ａが形成されている。また、支脚部１８の開口に合わせて、下型６２には凸部６２ａが形成されると共に、凸部６２ａの両サイドには、左右脚１８ｂ，１８ｃを図６に示したように傾斜させるための傾斜面６２ｂ，６２ｃが形成されている（図１５参照）。また、下型６２には、支脚部１８を、図７に示したようにＶ字形状に形成するための山状の凸部６２ｄが形成されている（図１６参照）。そして、これらの凸部６２ａ，６２ｄに合わせて、上型６１にも凹部６１ａ，６１ｄがそれぞれ形成されている。
【００４６】
これにより、切り出されたフレーム１２を、下型６２の所定位置にセットし、その後、樹脂が可塑状態となるまで加熱し、樹脂が屈曲可能な状態となった時点で金型に圧力を加え、その加圧状態を保持することで加工処理面が形成される。そして、その後、常温に冷却することにより、安定した状態の加工処理面が形成される。なお、上型６１と下型６２の表面領域には、離型剤がコーティングされている。
【００４７】
上記した二次加工処理が終了した後は、細部加工処理が施される。この細部加工処理は二次加工処理が終了したフレーム１２に対して施すこととなるが、フレームを切り出し処理していないのであれば、二次加工処理が終了した時点での板状体３０Ａ、或いは、板状体３０Ａから切り出し処理がされたフレーム１２に対して施される。この細部加工は、例えば、角部にＲを付けたり、固定部１５の形状を釣竿に載置し易いように曲面状に形成したり、糸巻き・糸止めし易いように、固定部の端部を研削・研磨等することが該当する。
【００４８】
次に、個々のフレーム１２に対して表面処理を施す。例えば、バレル加工を施すことで、表面のバリを除去すると共に、表面の光沢が得られる程度に仕上げ研磨を施す。この研磨の程度については、釣糸ガイドのサイズや形状、材質特性などによって研磨剤や研磨時間などを任意に調整することが可能である。このようなバレル加工を施すことにより、強化繊維を切断することなく、フレームを研磨することが可能となり、強度の安定化が図れると共に、外観の優れた釣糸ガイドとすることが可能となる。
【００４９】
なお、このような研磨工程を施すに際しては、フレームの表面に強化繊維が一部露出しマトリックス樹脂が一部残るように研磨することが好ましい。こうすることで、研磨表面の光沢をより一層向上することが可能となる。
【００５０】
次に、必要に応じて、フレームの全体又は一部分に被膜を形成する。例えば、外観向上やフレーム本体の保護のために塗装を行なうことや、金属やセラミックスを蒸着等することも可能である。
【００５１】
そして、上記したように形成されたフレームの開口１７ａの部分にガイドリング４０を取り付ける。ガイドリングの取り付け方法は、圧入や接着、カーリング、その他、任意の固定方法を採用することが可能である。
【００５２】
次に、熱硬化性樹脂を用いたプリプレグによる積層材である場合について説明する。  
最初、上記した熱可塑性樹脂の場合と同様、プリプレグを所定形状に裁断し、これを複数層となるように重ね合わせて積層材３０を形成し、一次加工処理を行う。
【００５３】
一次加工処理では、熱可塑性樹脂の場合と同様、積層材３０を、図１２に示すような金型５０にセットし、積層材３０を加圧、固定する。この加圧、固定については、上型５１によって締め付けしても良いし、手や押圧具で押し付けても良い。また、このとき、プリプレグが硬化する温度よりも低い温度で加熱処理を行い、積層材３０が半硬化状態（仮キュア）となるように加工処理を行う。この段階で、前記屈曲部を含め、成形後のフレーム形状に相当する形が保持され、これにより、半硬化状態の板状体３０Ａが得られる（図１１参照）。なお、ここでの積層材３０の半硬化状態とは、未硬化状態で、形状変形が可能等、機械成形が可能な状態を意味する。
【００５４】
次に、半硬化状態の板状体３０Ａに対し、二次加工処理を行う。この二次加工処理を行うに際しては、その前段階で、半硬化状態の板状体３０Ａからフレーム１２の切り出し処理をしても良いし、その後で切り出し処理を行っても良い。
【００５５】
二次加工処理では、フレーム１２（板状体３０Ａ）が、図１４から図１６に示したような金型にセットされる。すなわち、フレーム１２（板状体３０Ａ）を、下型の所定位置にセットして、その後、金型に圧力を加え、その加圧状態を保持して半硬化状態のフレーム１２（板状体３０Ａ）が硬化する温度に加熱処理を施して加工処理面を形成する。
【００５６】
加工処理面が形成されたフレーム１２（板状体３０Ａ）は、その後、上記した熱可塑性樹脂の場合と同様、細部加工処理、表面処理が施され、これにより外観が向上したフレームが得られる。このように、プリプレグのマトリックス樹脂が熱硬化性のものであれば、一次加工処理においては、硬化温度より低い温度でマトリックス樹脂を半硬化状態（未硬化状態）でフレームの外形状を形成しておき、その状態で、更に所望の加工処理面が形成されるように、硬化温度以上に加熱処理しながら、最終的なフレーム形態を得るようにしている。
【００５７】
そして、上記した熱可塑性樹脂、又は熱硬化性樹脂を用いたプリプレグによる積層材に対する二次加工処理においては、マトリックス樹脂の材料、加工処理面を形成するための変形量、強化繊維の配置等によって、加圧力、加圧時間、加熱温度などが調整されるが、これらは、二次加工処理が終了した後の所定形状に形成したフレーム１２の繊維強化プリプレグの積層構造に関し、平面状部における強化繊維の方向と積層した層の配置が、一次加工処理時の積層材における強化繊維の方向と積層した層の配置と同じになるように調整しておくことが好ましい。すなわち、一次加工処理後の強化繊維の配置や方向を固定化した上で、二次加工処理を行うようにするのが良い。ここで、同じとは、二次加工処理によって元の形状が変わっていても、強化繊維の方向や層の配置状態が、表面部を基準にして相対的に同じ配置状態を維持していることを意味する。
【００５８】
このようにすることで、二次加工処理による形状変化する平面状部の強化繊維の方向や積層配置を安定化することができ、強度の向上、安定化が図れるようになる。また、フレームの形状を任意にできると共に、繊維方向などを加工前の状態と同じにすることで、積層や繊維方向が二次加工を加えた部分と加えない部分の外観を同じ状態に維持することができ、違和感の発生を防止して、優れた外観にすることが可能となる。
【００５９】
次に、上記したようなプリプレグによってフレーム１２を形成するに際して、そのプリプレグの好ましい配置態様等について説明する。
【００６０】
本実施形態の積層材３０は、図１０に示したように、釣竿の軸長方向に沿って強化繊維を引き揃えた軸長方向繊維樹脂層３０ａと、釣竿の軸長方向に対して所定の角度を有する交差方向に強化繊維を引き揃えた斜向繊維樹脂層３０ｂ，３０ｃと、強化繊維を編成した織布層３０ｄと、を有している。
【００６１】
具体的には、本実施形態では、フレームの厚さの中間位置となる中立軸エリア（図１０において、中立軸をＸ１で示す）に、強化繊維を軸長方向に引き揃えたプリプレグによって軸長方向繊維樹脂層３０ａが配設され、その外側（両側）に、軸長方向に対して所定の角度（傾斜角度は任意であるが１５〜７５度が好ましく、より好ましくは３０〜６０度）に強化繊維を引き揃えたプリプレグによって斜向繊維樹脂層３０ｂ，３０ｃが配設され、さらに、最外層（両側の全面となっているが部分的に最外となる領域でも良い）に強化繊維を編成したプリプレグによって織布層３０ｄが配設されている。なお、前記軸長方向繊維樹脂層３０ａは、複数層（１層〜４層）あっても良い。また、前記斜向繊維樹脂層３０ｂ，３０ｃについては、夫々の層における強化繊維の指向方向は異なっていても良い。
【００６２】
このように、繊維強化樹脂製の釣糸ガイドを形成するに際しては、フレーム自体を平面視した際、少なくとも三方向に強化繊維が指向した状態となるようなプリプレグを選択し、積層することが好ましい。すなわち、強化繊維の指向方向を三方向以上とすることで、効率良く、軽量で強度的に優れた釣糸ガイドを形成することが可能となる。
【００６３】
また、上記したプリプレグの配置構成のように、フレーム１２の最外層には、織布層３０ｄを配設することが好ましい。これは、フレーム１２の表面は、他物が当たり易く、剥離などし易い部分であること、及び、実釣時において、釣糸の張力によってフレームが撓む等、フレーム端部から強化繊維が剥離したり、破損する可能性があることから、この表面領域に強化繊維が編成された織布層を配設しておくことで、強化繊維の裂けや剥離が効果的に防止でき、強度の向上、及び安定化が図れるようになる。また、屈曲部１９，２０についても相対的に強化することができ、軽量で強度バランスに優れた釣糸ガイドとすることが可能となる。
【００６４】
また、上記した構成のように、フレーム１２の中間層領域には、軸長方向繊維樹脂層３０ａを配設することが好ましい。これにより、フレーム１２に対し、軸長方向に沿って釣糸の張力等によって撓み力が作用しても、その方向の比剛性を、軽量化を図りながら効率良く高めておくことが可能となる。
【００６５】
また、屈曲部１９，２０については、その前後の領域よりも繊維比率を高くしておくことが好ましい。例えば、上記した一次加工処理工程で説明したように、加熱成形時に屈曲部の領域の押圧力を高くすることで、樹脂が流出して屈曲部の繊維比率を高くすることが可能であり、このように構成することで、負荷が作用してフレームが撓んでも破損し難い釣糸ガイドにすることが可能となる。
【００６６】
上記したような製造方法によって形成される釣糸ガイドによれば、金属製のものと比較して、重量が軽くなり、更には、比強度、比剛性、及び撓み性に優れた構成とすることが可能となる。このため、そのような釣糸ガイドを多数個装着しても釣竿全体が重量化することはなく、釣竿の性能が向上する。特に、穂先竿のような部分では、より軽量化が図れることから、繊細な当たりを感知し易くなり、より釣竿の性能の向上を図ることが可能となる。
【００６７】
また、繊維強化プリプレグを積層形成し、これを切り出した後のフレーム１２（或いは板状体３０Ａ）を、再び加熱加工処理（二次加工処理）することで、フレームの部分的な形状や角度の調整などを精度良く形成することが可能となる。また、積層形成して強化繊維の配置や方向を固定化した上で、二次的に形状を調整することにより、強化繊維の移動や合成樹脂の流動を防止することが可能となり、強度の向上、安定化が図れると共に、複雑な形状のフレームを形成することが可能となる。
【００６８】
例えば、図１７に示す釣糸ガイド１０Ａのフレーム１２Ａのように、リング保持部１７Ａから、穂先側及び元竿側に向けて支脚部１８Ａを形成し、各支脚部の端部に、前後方向に突出する固定部１５Ａを有する構造にすることも可能である。或いは、図１８に示す釣糸ガイド１０Ｂのフレーム１２Ｂのように、リング保持部１７Ｂから、穂先側に向けて支脚部１８Ｂを形成し、その端部に前方に突出する固定部１５Ｂを形成すると共に、リング保持部１７Ｂの上端部から元竿側に向けて傾斜する一対の支脚部１８Ｃを有する構造にすることも可能である。この場合、一対の支脚部１８Ｃを、図６及び図８に示したような加工処理面に加工することが可能であり、これにより、外観の優れた釣糸ガイドとすることが可能である。なお、図１８に示した釣糸ガイドは、中通釣竿の釣糸導入ガイド部分に適用することも可能である。
【００６９】
以上、本発明の実施形態について説明したが、本発明は、上記した構成に限定されることはなく、種々変形することが可能である。
【００７０】
本発明は、釣糸ガイドを構成するフレーム部分を、繊維強化プリプレグで構成すると共に、一次加工処理で、フレームの外形状を形成し、更に、二次加工処理（再び加熱処理して形状変化させる）を施すことで、フレームの所望の位置に、平面状部に対して交差するような加工処理面を形成することに特徴がある。このため、上記したフレームを構成するプリプレグについては、強化繊維の種類や弾性率、樹脂含浸量、肉厚などの構成、及び積層状態等については、上述した実施形態に限定されることはなく、種々変形することが可能である。
【００７１】
また、フレームの全体形状についても、釣竿に挿通されて釣竿に対して摺動可能に外嵌される遊動ガイドとして構成されていても良い。このような遊動ガイドであれば、上記したフレーム１２に屈曲部を形成しなくても良く、また、積層材３０を、管状の部材として構成することが可能である。
【符号の説明】
【００７２】
１  釣竿
１０，１０Ａ，１０Ｂ  釣糸ガイド
１２，１２Ａ，１２Ｂ  フレーム
１５，１５Ａ，１５Ｂ  固定部
１７，１７Ａ，１７Ｂ  リング保持部
１８，１８Ａ，１８Ｂ，１８Ｃ  支脚部
３０  積層材
３０Ａ  板状体
４０  ガイドリング
【図１】
0005460441.tif 000002
【図２】
0005460441.tif 000003
【図３】
0005460441.tif 000004
【図４】
0005460441.tif 000005
【図５】
0005460441.tif 000006
【図６】
0005460441.tif 000007
【図７】
0005460441.tif 000008
【図８】
0005460441.tif 000009
【図９】
0005460441.tif 000010
【図１０】
0005460441.tif 000011
【図１１】
0005460441.tif 000012
【図１２】
0005460441.tif 000013
【図１３】
0005460441.tif 000014
【図１４】
0005460441.tif 000015
【図１５】
0005460441.tif 000016
【図１６】
0005460441.tif 000017
【図１７】
0005460441.tif 000018
【図１８】
0005460441.tif 000019